(57)【要約】【課題】  吸着剤として金属酸化物吸着剤と炭素質吸着剤とを使用してＮＯx含有ガスを処理するに当たって、従来法よりもより一層効率的である上に、ＮＯ2を選択的に除去することができ、且つＮＯを増加させない方法と吸着剤を提供する。【解決手段】  本発明に係る二酸化窒素の除去方法は、ＮＯxを含む被処理ガスから二酸化窒素を除去する方法であって、ルテニウム化合物を担持した遷移金属酸化物を含む吸着剤と炭素質吸着剤とを混合した二酸化窒素除去層へ、被処理ガスを通気することに要旨を有する。【特許請求の範囲】
【請求項１】
ＮＯxを含む被処理ガスから二酸化窒素を除去する方法であって、
ルテニウム化合物を担持した遷移金属酸化物を含む吸着剤（以下、「ルテニウム化合物担持遷移金属酸化物吸着剤」という）と炭素質吸着剤とを混合した二酸化窒素除去層へ、被処理ガスを通気することを特徴とする二酸化窒素の除去方法。
【請求項２】
上記二酸化窒素除去層へ被処理ガスを通気した後、当該二酸化窒素除去層を３００℃以下で加熱することによってＮＯxを脱着させ、このＮＯxを還元剤と脱硝触媒により還元脱硝する請求項１に記載の二酸化窒素の除去方法。
【請求項３】
二酸化窒素除去層から脱着した上記ＮＯx中、一酸化窒素濃度が二酸化窒素濃度よりも高くなるように、ルテニウム化合物担持遷移金属酸化物吸着剤と炭素質吸着剤との混合比を調整する請求項２記載の二酸化窒素の除去方法。
【請求項４】
ルテニウム化合物担持遷移金属酸化物吸着剤と炭素質吸着剤とを含み、これら吸着剤が均一に混合されていることを特徴とする二酸化窒素用吸着剤。
【請求項５】
上記炭素質吸着剤に対する上記ルテニウム化合物担持遷移金属酸化物吸着剤の量の比（ルテニウム化合物担持遷移金属酸化物吸着剤量／炭素質吸着剤量）が、０．０５〜１である請求項４に記載の二酸化窒素用吸着剤。
【請求項６】
上記遷移金属酸化物が、Ｍｎ酸化物，Ｍｎ−Ｃｕ複合酸化物およびＭｎ−Ｆｅ複合酸化物よりなる群から選択される１種または２種以上である請求項４または５に記載の二酸化窒素用吸着剤。
【請求項７】
上記ルテニウム化合物が、ルテニウムのハロゲン化物，ルテニウム酸のアルカリ金属塩およびルテニウム酸のアルカリ土類金属塩よりなる群から選択される１種または２種以上である請求項４〜６のいずれかに記載の二酸化窒素用吸着剤。
【請求項８】
上記ルテニウム化合物担持遷移金属酸化物吸着剤中のルテニウムの含有率が、ルテニウム金属換算で０．０５質量％以上である請求項４〜７のいずれかに記載の二酸化窒素用吸着剤。
【請求項９】
上記遷移金属酸化物がＭｎ−Ｃｕ複合酸化物であり、且つＭｎとＣｕの合計に対するＭｎの質量比［Ｍｎ／（Ｍｎ＋Ｃｕ）］が０．１５以上である請求項４〜８のいずれかに記載の二酸化窒素用吸着剤。
【請求項１０】
上記炭素質吸着剤の表面積が１００ｍ3／ｇ以上である請求項４〜９のいずれかに記載の二酸化窒素用吸着剤。
【発明の詳細な説明】
【技術分野】
【０００１】
本発明は、ＮＯxを含む被処理ガスから二酸化窒素を除去する方法、および当該方法で用いる二酸化窒素用吸着剤に関するものである。
【背景技術】
【０００２】
ＮＯxは一酸化窒素（以下、「ＮＯ」という）と二酸化窒素（以下、「ＮＯ2」という）の総称であり、大都市地域においてはＮＯxによる大気汚染が依然として深刻な問題となっている。特に二酸化窒素は、それ自体が呼吸器等に悪影響を与える上に酸性雨や光化学スモッグの原因にもなるため、工場に対してはＮＯxの排出規制が設けられているのみならず、近年の自動車車種規制にまで発展している。この様に、自動車はＮＯx発生の一因であるため、自動車トンネルや地下駐車場などからの換気排ガスに含まれるＮＯxをできる限り低減することが望ましい。
【０００３】
ところで、焼却設備の煙道排ガス等については、チタニア（ＴｉＯ2）を主成分とする脱硝触媒と還元剤としてのアンモニアによって、ＮＯxを窒素まで還元する方法（アンモニア還元脱硝法）が適用されている。しかし、この方法は、高温で且つＮＯx濃度が高いガスにこそ適するものであって、数ｐｐｍ程度とＮＯx濃度が低く、常温（特に、冷却や加熱を施さない状態をいう）である自動車トンネルの換気排ガス等に適用するには、効率が悪い。
【０００４】
そこで、低濃度で且つ常温のＮＯxガスに適する技術が、種々検討されている。例えば特許文献１には、遷移金属酸化物を含む充填層にＮＯxガスを通じた後、更に炭素質吸着剤を含む充填層に通じるＮＯxの除去方法が開示されている。この技術によれば、遷移金属酸化物によりＮＯがＮＯ2へ酸化されると共にＮＯの一部が吸着され、その後に設けられた炭素質吸着剤によりＮＯ2が吸着される。更に、遷移金属酸化物はＮＯ吸着能を有し、炭素質吸着剤はＮＯ2の還元能を有する。その結果、これら層を交互に組合わせることによって、炭素質吸着剤を単独で用いる場合に比べて炭素質吸着剤の経時的な性能低下を抑制できるため、その寿命を延ばして取替え頻度を少なくし得、或いはその所要充填量を低減でき、ひいては経済性を高めることができる。また、特許文献２には、ＮＯxを効率よく吸着除去できるものとして、Ｍｎ酸化物等とルテニウム酸のアルカリ金属塩等を含有する窒素酸化物用吸着剤が開示されている。
【０００５】
そして、これら技術により吸着されたＮＯxを加熱により脱着すれば、処理前のガスに比してＮＯx濃度が高められていることから、この脱着ガスを加熱した上で前述したアンモニア還元脱硝法によって窒素まで還元することが考えられる。
【０００６】
なお、非特許文献１によれば、ＮＯxをアンモニア還元脱硝法（4NO + 4NH3 + O2 → 4N2 + 6H2O，6NO2 + 8NH3 → 7N2 + 12H2O）により窒素まで還元する場合、全ＮＯxに占めるＮＯ2の割合が０から０．５になるまでは脱硝効率が向上して０．５程度で最大となる。しかし、０．５から１にかけて、即ちＮＯ2濃度がＮＯ濃度よりも高くなると、脱硝効率は大幅に低下する。
【特許文献１】特開平8−66611号公報（特許請求の範囲，段落[0015]，実施例）
【特許文献２】特開平6−112022号公報（段落[0015]，[0016]，実施例）
【非特許文献１】市来正義，日立造船技報，第59号第2号，第56〜61頁（1998年）
【発明の開示】
【発明が解決しようとする課題】
【０００７】
上述した様に、自動車トンネルの換気排ガスの様に、常温で且つ低濃度のＮＯxガスを処理する様々な技術は既に存在している。しかし、より効率的な処理方法が求められている。また、ＮＯ2はＮＯよりも有害であるので、ＮＯ2を選択的に除去することができ、且つＮＯを増加させないことが望ましい。
【０００８】
そこで、本発明が解決すべき課題は、吸着剤として金属酸化物吸着剤と炭素質吸着剤とを使用してＮＯx含有ガスを処理するに当たって、従来法よりもより一層効率的である上に、ＮＯ2を選択的に除去することができ、且つＮＯを増加させない方法と吸着剤を提供することにある。
【課題を解決するための手段】
【０００９】
本発明者らは、上記課題を解決すべく、特にＮＯxを吸着する吸着剤の構成について鋭意研究を進めた。その結果、金属酸化物吸着剤と炭素質吸着剤それぞれ単独でＮＯx除去層を形成するよりも、これら吸着剤を混合した方が両者の特性をより効率的に発揮できることを見出して、本発明を完成した。
【００１０】
即ち、本発明に係るＮＯ2の除去方法は、ＮＯxを含む被処理ガスからＮＯより有害なＮＯ2を除去する方法であって、ルテニウム化合物を担持した遷移金属酸化物を含む吸着剤（以下、「ルテニウム化合物担持遷移金属酸化物吸着剤」という）と炭素質吸着剤とを混合したＮＯ2除去層へ、被処理ガスを通気することを特徴とする。なお、本発明方法は特にＮＯ2を除去できるものであるが、ＮＯも除去できるため、被処理ガス中のＮＯが低減される態様も本発明範囲に含まれるものとする。
【００１１】
上記方法においては、ＮＯ2除去層へ被処理ガスを通気した後、当該ＮＯ2除去層を３００℃以下で加熱することによってＮＯxを脱着させ、このＮＯxを還元剤と脱硝触媒により無害の窒素と水にすることが好ましい。
【００１２】
このとき、ＮＯ2除去層から脱着した上記ＮＯx中、ＮＯ濃度がＮＯ2濃度よりも高くなるように、ルテニウム化合物担持遷移金属酸化物吸着剤と炭素質吸着剤との混合比を調整する態様が好適である。脱着したＮＯxをより効率的に窒素と水まで還元できるからである。
【００１３】
また、本発明のＮＯ2用吸着剤は、ルテニウム化合物担持遷移金属酸化物吸着剤と炭素質吸着剤とを含み、これら吸着剤が均一に混合されていることを特徴とする。
【００１４】
上記ＮＯ2用吸着剤としては、炭素質吸着剤に対する上記ルテニウム化合物担持遷移金属酸化物吸着剤の量の比（ルテニウム化合物担持遷移金属酸化物吸着剤量／炭素質吸着剤量）が、０．０５〜１であるものが好適である。脱着したＮＯxを還元剤と脱硝触媒により窒素と水へ還元する際、効率的に反応が進行するからである。
【００１５】
上記遷移金属酸化物としては、Ｍｎ酸化物，Ｍｎ−Ｃｕ複合酸化物およびＭｎ−Ｆｅ複合酸化物よりなる群から選択される１種または２種以上、また、上記ルテニウム化合物としては、ルテニウムのハロゲン化物，ルテニウム酸のアルカリ金属塩およびルテニウム酸のアルカリ土類金属塩よりなる群から選択される１種または２種以上が好ましい。更に、上記ルテニウム化合物担持遷移金属酸化物吸着剤中のルテニウムの含有率としては、ルテニウム金属換算で０．０５質量％以上であるものが好適である。これらはＮＯ含有ガスの処理に用いられる吸着剤の構成成分として、優れているからである。
【００１６】
上記ルテニウム化合物担持遷移金属酸化物吸着剤中、遷移金属酸化物としてＭｎ−Ｃｕ複合酸化物を用いる場合には、ＭｎとＣｕの合計に対するＭｎの質量比［Ｍｎ／（Ｍｎ＋Ｃｕ）］を０．１５以上とすることが好ましい。斯かるルテニウム化合物担持遷移金属酸化物吸着剤は、ＮＯ吸着能にも優れるため、被処理ガス中のＮＯを低減するという観点から重要なものである。
【００１７】
また、上記炭素質吸着剤としては、その表面積が１００ｍ3／ｇ以上であるものが好適である。斯かる炭素質吸着剤は、ＮＯ2をＮＯへ還元する能力に優れているからである。
【発明の効果】
【００１８】
本発明の二酸化窒素用吸着剤は、ルテニウム化合物担持遷移金属酸化物吸着剤と炭素質吸着剤とが均一混合されているという特徴によって、両者の特性をより一層効率的に発揮させることができる。その結果、ＮＯxを含む被処理ガス中のＮＯを増加することなくＮＯ2を吸着除去できる上に、得られる脱着ガスにはＮＯとＮＯ2が濃縮されており且つこれらの比率が適切であるため、効率的なアンモニア還元脱硝が可能になる。
【００１９】
従って、本発明に係るＮＯ2の除去方法とＮＯ2用吸着剤は、特に有害なＮＯ2を効率的に吸着し、窒素まで還元できるものとして、産業上極めて優れている。
【発明を実施するための最良の形態】
【００２０】
本発明のＮＯ2用吸着剤は、ルテニウム化合物担持遷移金属酸化物吸着剤と炭素質吸着剤とを含み、これら吸着剤が均一に混合されていることに要旨を有する。なお、ここでの「均一」とは厳密な均一のみをいうものではなく、ルテニウム化合物担持遷移金属酸化物吸着剤と炭素質吸着剤が互いに相乗効果を発揮できる程度に混合されていればよいものとする。
【００２１】
本発明で用いるルテニウム化合物担持遷移金属酸化物吸着剤に含まれる遷移金属酸化物は、ＮＯとＮＯ2の吸着能に優れるものであれば特に制限なく使用できる。この様な吸着剤としては、例えば、Ｍｎ，Ｆｅ，Ｃｏ，Ｎｉ，Ｃｕの酸化物，及びこれら金属の複合酸化物から選択したものを使用すればよい。好適には、Ｍｎ酸化物，Ｍｎ−Ｃｕ複合酸化物およびＭｎ−Ｆｅ複合酸化物よりなる群から選択される１種または２種以上を用いる。これらは、特に常温でのＮＯ吸着能に優れるからである。
【００２２】
本発明のルテニウム化合物としては、複合酸化物に担持されることにより吸着剤のＮＯ吸着能を高めることができるものを使用する。例えば、ＲｕＣｌ3等のルテニウムのハロゲン化物；Ｎａ2ＲｕＯ4やＫ2ＲｕＯ4等のルテニウム酸のアルカリ金属塩；およびＣａＲｕＯ4等のルテニウム酸のアルカリ土類金属塩を挙げることができ、これらから１種または２種以上を選択して使用すればよい。
【００２３】
遷移金属酸化物としてＭｎ−Ｃｕ複合酸化物を用いる場合には、ＭｎとＣｕの合計に対するＭｎの質量比［Ｍｎ／（Ｍｎ＋Ｃｕ）］を０．１５以上（より好ましくは０．４５以上）とすることが好ましい。また、Ｍｎ−Ｆｅ複合酸化物の場合には、ＭｎとＦｅの合計に対するＭｎの質量比［Ｍｎ／（Ｍｎ＋Ｆｅ）］を０．１以上（より好ましくは０．３０以上）とすることが好ましい。ＮＯ吸着剤として、より高レベルの性能を確保できるからである。
【００２４】
本発明では、ルテニウム化合物を遷移金属酸化物へ担持する。この担持方法は特に制限されることはなく、従来方法を適用することができる。例えば、乾燥させた遷移金属酸化物を破砕して粉末とした後にルテニウム化合物を担持し、更に添加成分を加えた上で押出成形法や打錠成形法などによって錠剤としたり、或いは遷移金属酸化物を破砕して粉末とし更に錠剤としたものへ、ルテニウム化合物の水溶液を吹き付けた後に乾燥させればよい。
【００２５】
ルテニウム化合物担持遷移金属酸化物吸着剤中のルテニウムの含有率は、ルテニウム金属換算で０．０５質量％以上とすることが好ましい。０．０５質量％未満では、ＮＯ吸着能の向上効果が得られ難くなる傾向があるからである。従って、当該値としては、０．１質量％以上がより好ましく、更に好ましくは０．３質量％以上である。但し、約５質量％を超えて配合しても、それ以上の向上効果は得られない場合があるので、上限は約５質量％とする。より好ましくは、２質量％以下である。
【００２６】
本発明で用いる炭素質吸着剤は、ＮＯx吸着能の他に、ＮＯ2をＮＯへ還元する作用を有するものである。この様な炭素質吸着剤としては、例えば、ヤシガラ，サトウキビバガス，麦わら，籾殻，チップダスト，のこ屑，鉋屑などを炭化させた材料や、活性コークス、石炭等、また、更にこれらを活性化したもの（活性炭）を挙げることができ、好適には活性炭を用いる。また、他材料と活性炭との複合材料や、活性炭を他材料上に担持したものを用いてもよい。炭素質吸着剤としては、その表面積が１００ｍ3／ｇ以上であるものも好適である。斯かる炭素質吸着剤は、ＮＯ2からＮＯへの還元性能が特に優れるからである。
【００２７】
本発明では、ルテニウム化合物担持遷移金属酸化物吸着剤と炭素質吸着剤とを均一混合して二酸化窒素用吸着剤とするが、炭素質吸着剤に対するルテニウム化合物担持遷移金属酸化物吸着剤の量の比（ルテニウム化合物担持遷移金属酸化物吸着剤量／炭素質吸着剤量）が０．０５〜１となる様に配合することが好ましい。後述する様に、吸着したＮＯ2はＮＯとＮＯ2との混合ガスとして脱着するが、この脱着ガスを効率的に還元脱硝するにはＮＯ濃度がＮＯ2濃度よりも高いことが好ましく、当該比の範囲で両吸着剤を配合すれば、この条件を満たすことができるからである。また、両吸着剤の比が当該範囲内であれば、ルテニウム化合物担持遷移金属酸化物吸着剤が有するＮＯx吸着能の飽和を抑制し、ＮＯ2の吸着を効率よく進めることが可能になる。
【００２８】
本発明では、炭素質吸着剤のＮＯ2還元能（ＮＯ2をＮＯまで還元する作用）を利用して、被処理ガス中のＮＯ2を積極的にＮＯへ還元し、これをルテニウム化合物担持遷移金属酸化物吸着剤により吸着させることによって、被処理ガスからＮＯ2を除去する。また、以下で説明する様に、本発明ではルテニウム化合物担持遷移金属酸化物吸着剤の吸着能が高められているため、ＮＯ2をＮＯへ還元しても、ＮＯ濃度を増やすことはない。
【００２９】
本発明では、ルテニウム化合物担持遷移金属酸化物吸着剤と炭素質吸着剤とが均一混合されていることによって、ＮＯx処理を極めて効率的に行なうことができる。その理由を以下に述べる。
【００３０】
炭素質吸着剤は、相対湿度が高い環境下で優れたＮＯ2還元能（ＮＯ2をＮＯまで還元する能力）を発揮することができるが、低湿度下では斯かるＮＯ2還元能は低下することが知られている。一方、遷移金属酸化物吸着剤は、相対湿度が６０％以下の領域において高いＮＯx吸着能を発揮できるが、湿度が高くなるとＮＯx吸着能は低下する。従って、各吸着剤単独からなる層を積層すれば、互いの欠点を補完することができる。しかし、本発明では、これら吸着剤を均一混合することによって、より一層の効率化を達成することに成功した。
【００３１】
炭素質吸着剤は、水分を吸着すると吸着熱を発する。よって、本発明で処理対象としている低濃度ＮＯx含有ガスは、常温であり当然に水分を有しているため、本発明のＮＯ2除去層（ルテニウム化合物担持遷移金属酸化物吸着剤と炭素質吸着剤との均一混合層）へ当該ガスを通気すると、炭素質吸着剤は水分を吸着して発熱する。その結果、炭素質吸着剤では比較的湿度が高く保たれ、その機能（ＮＯ2還元能）を十分に発揮できる上に、発せられた熱が均一混合されているルテニウム化合物担持遷移金属酸化物吸着剤へ伝わり、その周辺の相対湿度を低下させるために、その機能（ＮＯx吸着能）も発揮され得る。また、これら吸着剤を二層に分割する必要がないので、実施装置を簡便にすることができ、更にＮＯxを脱着するための加熱を容易に行なえるという利点もある。
【００３２】
本発明に係る二酸化窒素の除去方法では、先ず、ＮＯxを含む被処理ガスを、上記で説明したＮＯ2除去層へ通気する。そして、先ず炭素質吸着剤の作用によってＮＯ2をＮＯへ還元した上で、発生したＮＯをルテニウム化合物担持遷移金属酸化物吸着剤に吸着させる。
【００３３】
次いで、吸着したＮＯ2とＮＯ（ＮＯx）を還元するために、二酸化窒素除去層を３００℃以下で加熱することによってＮＯxを脱着させる。この脱着されたＮＯx含有ガスは、当初の被処理ガスに比してＮＯx濃度が高められているので、アンモニア還元脱硝法による還元処理が可能になる。ここで、ルテニウム化合物担持遷移金属酸化物吸着剤は、３００℃超に加熱すると活性酸素が放出され、再利用が困難になるおそれがあるため、脱着温度は３００℃以下が好ましい。
【００３４】
そして最後に、脱着したＮＯxを還元剤と脱硝触媒により還元する。ここで用いられる還元剤としては、主にアンモニアや尿素等を挙げることができ、脱硝触媒としては、酸化チタンや酸化バナジウム等を主成分とするチタニア系脱硝触媒を使用できる。
【００３５】
また、非特許文献１によれば、アンモニア還元脱硝法によりＮＯxを処理するに当たっては、全ＮＯxに占めるＮＯ2濃度がＮＯ濃度よりも高くなると、脱硝効率は低下してしまう。そこで、ＮＯ2除去層から脱着した上記ＮＯx中、ＮＯ濃度がＮＯ2濃度よりも高くなるように、ルテニウム化合物担持遷移金属酸化物吸着剤と炭素質吸着剤との混合比を調整する。つまり、本発明では被処理ガスからＮＯ2を除去することを目的としているため、炭素質吸着剤をより多くして、ＮＯ2をＮＯへ積極的に還元し、増加するＮＯをルテニウム化合物担持遷移金属酸化物吸着剤へ吸着させることが好ましい。また、脱着時にルテニウム化合物担持遷移金属酸化物吸着剤からより多く放出されるのはＮＯ2であることから、炭素質吸着剤を多く配合することによって、この脱着ＮＯ2をＮＯへ還元できるという利点もある。従って、炭素質吸着剤とルテニウム化合物担持遷移金属酸化物吸着剤の混合割合を適切に調節することにより、脱着したＮＯx含有ガスのＮＯとＮＯ2の割合をも調節できるので、予備実験を行なって効率的な脱硝処理ができる様に吸着剤の混合割合を決定すればよい。
【００３６】
以下に、実施例を示すことによって本発明を更に詳細に説明するが、本発明の範囲はこれらに限定されるものではない。
【実施例】
【００３７】
実施例１
以下に示すルテニウム化合物担持遷移金属酸化物吸着剤と炭素質吸着剤を用い、これらを混合するか或いは各吸着剤単独による層を積層することによって、二酸化窒素除去層を作成した。
【００３８】
吸着剤ａ（ルテニウム化合物担持遷移金属酸化物吸着剤）  ：  ズードケミー触媒社製の銅−マンガン複合酸化物に、ルテニウム酸カリウムを金属ルテニウム換算で１質量％担持させた吸着剤（粒状），Ｍｎ／（Ｍｎ＋Ｃｕ）＝４０／５５（約０．７３）
吸着剤ｂ（炭素質吸着剤）  ：  日本エンバイロケミカルズ社製の粒状やし殻活性炭（表面積：８５０ｍ2／ｇ）
上記各吸着剤を、下記に示す割合で混合するか、或いは単独吸着剤からなる層が積層される様に内寸：２．８ｃｍの吸着管内に充填した。この際、各吸着管での吸着剤充填高さの合計は、何れの場合でも３０ｍｍにした。
【００３９】
充填層構成
Ｎｏ．１  −  吸着剤ａ：吸着剤ｂ＝１：１０の混合充填
Ｎｏ．２  −  吸着剤ａ：吸着剤ｂ＝１：１の混合充填
Ｎｏ．３  −  上流側：吸着剤ａ層，下流側：吸着剤ｂ層（吸着剤ａ：吸着剤ｂ＝１：１）の二層充填
Ｎｏ．４  −  上流側：吸着剤ｂ層，下流側：吸着剤ａ層（吸着剤ａ：吸着剤ｂ＝１：１）の二層充填。
【００４０】
上記各二酸化窒素除去層へ、ＮＯを９ｐｐｍ，ＮＯ2を１ｐｐｍ含む空気（温度：３５℃，相対湿度：６０％）を空間速度：１００，０００／ｈで通気させ、吸着開始直後における出口のＮＯ，ＮＯ2の濃度を測定し、下記式に従って除去率を算出した。
【００４１】
ＮＯ除去率＝１−（出口ＮＯ濃度）／（入口ＮＯ濃度）
ＮＯ2除去率＝１−（出口ＮＯ2濃度）／（入口ＮＯ2濃度）
【００４２】
更に、各二酸化窒素除去層へ上記空気を１００時間通気させた後、吸着管を２００℃に加熱することによりＮＯとＮＯ2を脱着させ、それぞれの濃度を測定し、その比率を計算した。結果を表１に示す。
【００４３】
【表１】
2006026590.tif 000002
【００４４】
当該結果より、ルテニウム化合物担持遷移金属酸化物吸着剤と炭素質吸着剤とを混合充填した吸着管によりＮＯ2を処理する本発明によれば（Ｎｏ．１と２）、各吸着剤の単独層を積層させた従来方法よりも（Ｎｏ．３と４）、より効率的にＮＯ2を除去でき、且つＮＯ濃度も低減できることが実証された。また、脱着されたＮＯxは、アンモニア還元脱硝法による効率的な脱硝が可能なＮＯ／ＮＯ2比率を示している（Ｎｏ．１と２）。従って、本発明方法によれば、吸着したＮＯ2をＮＯへ還元でき、更に窒素と水までの効率的な脱硝が可能になることが期待される。